"非水性電池電解質溶液であって、1前記電池電解質溶液中のリチウム塩の少なくとも0.1M溶液を提供する量にある少なくとも1つのリチウム塩と、212個までの炭素原子を有する少なくとも1つのエーテルエステル化合物、8個までの炭素原子を有する少なくとも1つのモノアルキルエステル化合物、またはそれらの混合物であって、その中に前記リチウム塩が少なくとも0.1モル/Lの程度まで可溶性であり、前記エーテルエステル化合物またはモノアルキルエステル化合物が部分的もしくは完全にフッ素化されていてよい少なくとも1つのエーテルエステル化合物、少なくとも1つのモノアルキルエステル化合物、またはそれらの混合物と、3成分2および3の結合重量に基づいて、0.5から20重量のビニレンカーボネート、4-ビニル-1,3-ジオキソラン-2-オン、フルオロエチレンカーボネートまたはそれらの2つまたはそれ以上の混合物とを含む非水性電池電解質溶液。0から30重量の追加の溶媒を含有する、請求項1に記載の電池電解質溶液。0から30を含有する、請求項1または2に記載の電池電解質溶液。CTEの調整は、大部分は追加の充填剤粒子から行われる。RFC繊維はACMに近いCTEを有し、生体内溶解性繊維はACMより高いCTEを有し、小さな板状体例、アルミナの大多数もまたACMより高いCTEを有する。私は、後のセクションにおいてあなたが特性を調整するための補助粒子について話す予定であると考えている。これは、一部の強化が自然にCTEを低下させる可能性があるために堅実な戦略である可能性がある。さもなければ、追加量のセラミック粒子が加えられなければならない。重量でエチレンカーボネート、プロピレンカーボネート、ジアルキルカーボネートまたはそれらの混合物。5重量以下のエチレンカーボネート、プロピレンカーボネート、ジアルキルカーボネートまたはそれらの混合物を含有する、請求項3に記載の電池電解質溶液。成分2には、12個までの炭素原子を有する少なくとも1つの2-アルコキシエチルアセテート、2-アルコキシ-1-アルキルエチルアセテートまたは2-アルコキシ-2-アルキルエチルアセテートが含まれる、請求項1から4のいずれかに記載の電池電解質溶液。成分2は、2-メトキシエチルアセテート、2-エトキシエチルアセテート、2-メトキシ-1-メチルエチルアセテート、2-メトキシ-2-メチルエチルアセテート、2-エトキシ-1-メチルエチルアセテート、2-エトキシ-2-メチルエチルアセテートまたはそれらのいずれか2つまたはそれ以上の混合物である、請求項1から4のいずれかに記載の電池電解質溶液。成分2は、2-メトキシエチルプロピオネート、2-エトキシエチルプロピオネート、2-メトキシ-1-メチルエチルプロピオネート、2-エトキシ-1-メチルエチルプロピオネート、2-メトキシ-2-メチルエチルプロピオネート、2-エトキシ-2-メチルエチルプロピオネート、2-メトキシ-1-メチルエチルアセテート、2-エトキシ-1-メチルエチルアセテート、2-メトキシ-2-メチルエチルアセテート、2-エトキシ-2-メチルエチルアセテート、2-メトキシ-1-メチルエチルアセテート、2-エトキシ-1-メチルエチルアセテート、2-メトキシ-2-メチルエチルアセテート、2-エトキシ-2-メチルエチルアセテート、またはそれらのいずれか2つまたはそれ以上の混合物である、請求項1から4のいずれかに記載の電池電解質溶液。成分2は、メチルホルメート、エチルホルメート、プロピルホルメート、メチルアセテート、エチルアセテート、プロピルアセテート、ブチルアセテート、アミルアセテート、ヘキシルアセテート、メチルプロピオネート、エチルプロピオネート、プロピルプロピオネート、ブチルプロピオネート、ペンチルプロピオネート、メチルブチレート、エチルブチレート、プロピルブチレート、メチルバレレート、エチルバレレート、エチルイソバレレート、エチルヘキサノエート、メチルヘキサノエート、またはそれらのいずれか2つまたはそれ以上の混合物である、請求項1から4のいずれかに記載の電池電解質溶液。非水性電池電解質溶液であって、1前記電池電解質溶液中のリチウム塩の少なくとも0.1M溶液を提供する量にある少なくとも1つのリチウム塩と、2前記リチウム塩を溶解させるために十分な量にある、12個までの炭素原子を有する2-アルコキシ-1-アルキルエチルアセテートもしくは2-アルコキシ-2-アルキルエチルアセテートであって、前記アルコキシ基は1から7個、好ましくは1から3個、およびより好ましくは1もしくは2個の炭素原子を含有しており、部分的もしくは完全にフッ素化されていてよく、前記アルキル基は1から7個、好ましくは1から3個およびより好ましくは1もしくは2個の炭素原子を含有しており、部分的もしくは完全にフッ素化されていてもよい、2-アルコキシ-1-アルキルエチルアセテートもしくは2-アルコキシ-2-アルキルエチルアセテートとを含む非水性電池電解質溶液。さらに3成分2および3の結合重量に基づいて0.5から10重量のビニレンカーボネートまたは4-ビニル-1,3-ジオキソラン-2-オンを含有する、請求項9に記載の電池電解質溶液。前記2-アルコキシ-1-アルキルエチルアセテートまたは2-アルコキシ-2-アルキルエチルアセテート化合物は、2-メトキシエチルアセテート、2-エトキシエチルアセテート、2-メトキシ-1-メチルエチルアセテート、2-メトキシ-2-メチルエチルアセテート、2-エトキシ-1-メチルエチルアセテート、2-エトキシ-2-メチルエチルアセテートまたはそれらの2つまたはそれ以上の混合物である、請求項8または9に記載の電池電解質溶液。非水性電池電解質溶液であって、1前記電池電解質溶液中のリチウム塩の少なくとも0.1M溶液を提供する量にある少なくとも1つのリチウム塩と、2構造IおよびIIのいずれかによって表されるエーテルエステル化合物であって、構造Iは式中、R1は、水素、1から5個の炭素原子を有する直鎖状もしくは分枝状アルキル基、またはR4-O-R5-基式中、R4はアルキルであり、R5アルキレンであり、R4およびR5は一緒に5個までの炭素元素を有するであり、R2は、1から7個の炭素原子を有する直鎖状もしくは分枝状アルキレン基であり、およびR3は、1から3個の炭素原子を有する分枝状もしくは直鎖状アルキル基であり、このときR1、R2およびR3は一緒に12個までの炭素原子を有し、R1、R2およびR3の内の少なくとも1つは少なくとも部分的にフッ素化されているであり、および構造IIは、式中、R6は、水素、1から6個の炭素原子を有する直鎖状もしくは分枝状アルキル基、またはR8-O-R9-基式中、R8はアルキルであり、R9はアルキレンであり、R8およびR9は一緒に6個までの炭素原子を有しているであり、およびR7は6個までの炭素原子を有する直鎖状もしくは分枝状アルキル基であり、このときR6およびR7の内の少なくとも1つは少なくとも部分的にフッ素化されており、さらにR6およびR7は一緒に7個までの炭素原子を有するであるエーテルエステル化合物とを含む非水性電池電解質溶液。本発明は、さらにアノード、カソード、前記アノードおよびカソードの間に配置されたセパレータを、前記アノードおよびカソードと接触している本電解質溶液とともに含む電池である。前記リチウム塩は、LiPF6、LiClO4、LiBF4、LiAsF6、LiCF3SO3およびLi[CF3SO32N]の内の少なくとも1つである、請求項1から12のいずれかに記載の電池電解質溶液。カソード保護剤、リチウム塩安定剤、リチウム分解改善剤、イオン溶媒和強化剤、腐食防止剤、湿潤剤および粘度低下剤から選択される少なくとも1つの他の添加物をさらに含む、請求項1から13のいずれかに記載の電池電解質溶液。アノード、カソード、前記アノードおよびカソードの間に配置されたセパレータ、ならびに前記アノードおよびカソードと接触している電解質溶液を含み、前記電解質溶液は請求項1から14のいずれかに記載の電池電解質溶液である電池。二次電池である、請求項15に記載の電池。リチウムイオン、リチウム硫黄、リチウム金属またはリチウムポリマー電池である、請求項15または16に記載の電池。所望であるのはリチウム電池電解質溶液のための溶媒系であり、該溶媒系は少なくとも-30°Cから少なくとも40°Cの温度範囲にわたって機能し、安定性SEI層を形成するので優れた電池性能を可能にする。本発明は、1つの態様では非水性電池電解質溶液であって、1該電池電解質溶液中のリチウム塩の少なくとも0.1M溶液を提供する量にある少なくとも1つのリチウム塩と、212個までの炭素原子を有する少なくとも1つのエーテルエステル化合物、8個までの炭素原子を有する少なくとも1つのモノアルキルエステル化合物、またはそれらの混合物であって、その中に該リチウム塩が少なくとも0.1モル/Lリットルの程度まで可溶性であり、該エーテルエステル化合物またはモノアルキルエステル化合物は部分的もしくは完全にフッ素化されていてよい少なくとも1つのエーテルエステル化合物、少なくとも1つのモノアルキルエステル化合物、またはそれらの混合物と、3成分2および3の結合重量に基づいて、0.5から20重量のビニレンカーボネート、4-ビニル-1,3-ジオキソラン-2-オン、フルオロエチレンカーボネートまたはそれらの2つもしくはそれ以上の混合物とを含む非水性電池電解質溶液である。本発明は、さらにアノード、カソード、該アノードおよびカソードの間に配置されたセパレータ、ならびに該アノードおよびカソードと接触している本発明の上記の電解質溶液を含む電池である。本出願人らは、ビニレンカーボネート、4-ビニル-1,3-ジロキソラン-2-オンおよび/またはフルオロエチルカーボネートとこれらのエステル溶媒との組み合わせが優れた電池性能を提供することを見いだした。これは、電池電解質溶液が、存在するとしても、少量の非ハロゲン化環状アルキルカーボネートおよび非ハロゲン化直鎖状ジアルキルカーボネート溶媒しか含有していない場合でさえ事実である。本発明の電池電解質溶液中の少量のビニレンカーボネート、4-ビニル-1,3-ジオキソラン-2-オンおよび/またはフルオロエチルカーボネートの存在は、安定性および機能的SEI層の形成を生じさせると思われる。この結果は、従前リチウム電池内でのSEI形成が非ハロゲン化環状アルキルカーボネート化合物、例えばエチレンカーボネートまたはプロピレンカーボネートの存在に大きく依存してきたので、驚くべきことである。さらに、本出願人らは、エチレンカーボネートまたはプロピレンカーボネートベースの溶媒系中において有用であることが公知である他のSEIプロモーターが、大量のエチレンカーボネートもしくはプロピレンカーボネートが存在しない限り、これらのエステル溶媒とともに適正に機能できないことを見いだした。このため、本発明は、それによりエチレンカーボネート、プロピレンカーボネート、およびジアルキルカーボネートを所定のエステル溶媒と大部分をまたは完全に置換できる手段を提供する。したがって、好ましい実施形態では、電池電解質溶液は、非ハロゲン化アルキレンカーボネート、例えばエチレンカーボネートもしくはプロピレンカーボネートおよび/または非ハロゲン化直鎖状ジアルキルカーボネートまたはそれらの混合物を該溶液の重量に基づいて30以下、好ましくは20以下および一層より好ましくは10以下含有しており、それらの物質を全く含有していなくてもよい。本発明は、これらのエステル溶媒が単純調製物中で特に優れた低温性能を提供する可能性があるという利点を得ることを可能にする。電池電解質溶液は、他の利点、例えばエチレンカーボネートベースの電解質溶液より低いバルク密度、最小ガス発生、および多数のエチレンカーボネートベースの電解質より高い引火点もまた提供する。エステル化合物の多くは分解後に放出する熱がエチレンカーボネートより少なく、これはさらに電池の寿命および安全性に寄与する。電池電解質溶液は、より高い電圧でも安定性であるので、これは5Vまたはそれ以上までの電圧を有する電池の構築を許容する。本発明は、他の態様では非水性電池電解質溶液であって、1該電池電解質溶液中のリチウム塩の少なくとも0.1M溶液を提供する量にある少なくとも1つのリチウム塩と、2該リチウム塩を溶解させるために十分な量にある、12個までの炭素原子を有する2-アルコキシ-1-アルキルエチルアセテートもしくは2-アルコキシ-2-アルキルエチルアセテートであって、該アルコキシ基は1から7個、好ましくは1から3個、およびより好ましくは1もしくは2個の炭素原子を含有し、部分的もしくは完全にフッ素化されてよく、該アルキル基は1から7個、好ましくは1から3個およびより好ましくは1もしくは2個の炭素原子を含有しており、部分的もしくは完全にフッ素化されていてよい2-アルコキシ-1-アルキルエチルアセテートもしくは2-アルコキシ-2-アルキルエチルアセテートとを含む非水性電池電解質溶液である。本発明は、さらにアノード、カソード、該アノードおよびカソードの間に配置されたセパレータを、該アノードおよびカソードと接触している本電池電解質溶液とともに含む電池である。2-アルコキシ-1-アルキルエチルアセテートおよび2-アルコキシ-2-アルキルエチルアセテート化合物は、非水性電解質溶液のために特に有益な溶媒である。これらの材料は、広い温度範囲にわたって、非ハロゲン化アルキレンカーボネート化合物、例えばエチレンカーボネートおよびプロピレンカーボネートならびに非ハロゲン化ジアルキルカーボネート化合物の非存在下またはほぼ非存在下においてさえ優れた電池性能を提供する。2-アルコキシ-1-アルキルエチルアセテートおよび2-アルコキシ-2-アルキルエチルアセテート化合物は、高引火点、低凝固点を有し、それらが電池サイクル中に分解する場合に放出する熱はエチレンカーボネートより少ない。2-アルコキシ-1-アルキルエチルアセテートおよび2-アルコキシ-2-アルキルエチルアセテート化合物はさらにエチレンカーボネートよりはるかに低いバルク密度を有するので、それらの使用は電池重量の有意な低下をもたらすことができる。該2-アルコキシ-1-アルキルエチルアセテートおよび2-アルコキシ-2-アルキルエチルアセテート溶媒のさらにまた別の利点は、電池電解質溶液および該電解質溶液を含有する電池が少量の水例えば、該電池電解質溶液の重量に基づいて1000ppmまたはそれ以上までの水の存在下でより安定性である点である。50ppmという少量の水を含有する場合に容量保持の損失を示すエチレンカーボネートベースの電池電解質溶液とは相違して、本発明の電池電解質溶液を含有する電池は、1,000ppmまでまたはそれ以上の水という多量の含水量でさえ素晴らしい容量保持を示す。本発明は、他の態様では非水性電池電解質溶液であって、1該電池電解質溶液中のリチウム塩の少なくとも0.1M溶液を提供する量にある少なくとも1つのリチウム塩と、2構造IおよびIIのいずれかによって表されるエーテルエステル化合物であって、構造Iは式中、R1は、水素、1から5個の炭素原子を有する直鎖状もしくは分枝状アルキル基、またはR4-O-R5-基式中、R4はアルキルであり、R5アルキレンであり、R4およびR5は一緒に5個までの炭素元素を有するである、R2は、1から7個の炭素原子を有する直鎖状もしくは分枝状アルキレン基である、およびR3は、1から3個の炭素原子を有する分枝状もしくは直鎖状アルキル基であり、このときR1、R2およびR3は一緒に12個までの炭素原子を有し、R1、R2およびR3の内の少なくとも1つは少なくとも部分的にフッ素化されているであり、および構造IIは、式中、R6は、水素、1から6個の炭素原子を有する直鎖状もしくは分枝状アルキル基、またはR8-O-R9-基式中、R8はアルキルであり、R9はアルキレンであり、R8およびR9は一緒に6個までの炭素原子を有している、およびR7は6個までの炭素原子を有する直鎖状もしくは分枝状アルキル基であり、このときR6およびR7の内の少なくとも1つは少なくとも部分的にフッ素化されており、さらにR6およびR7は一緒に7個までの炭素原子を有するであるエーテルエステル化合物とを含む非水性電池電解質溶液である。本発明は、さらにアノード、カソード、該アノードおよびカソードの間に配置されたセパレータを、該アノードおよびカソードと接触している本電池電解質溶液とともに含む電池である。リチウム塩は、リチウム塩、例えばLiAsF6、LiPF6、LiPF4C2O4、LiPF2C2O42、LiBF4、LiBC2O42、LiBF2C2O4、LiClO4、LiBrO4、LiIO4、LiBC6H54、LiCH3SO3、LiNSO2C2F52、およびLiCF3SO3を含む電池使用のために適合するリチウム塩であってよい。LiPF6、LiPF4C2O4、LiBF4、LiBC2O42、LiCF3SO3、およびLiNSO2CF32が好ましいタイプであり、LiPF6が特に好ましいリチウム塩である。上記のリチウム塩のいずれか2つまたはそれ以上の混合物もまた使用できる。電池電解質溶液は、少なくとも0.1モル/L0.1M、好ましくは少なくとも0.5モル/L0.5M、より好ましくは少なくとも0.75モル/L0.75M、好ましくは3モル/L3.0Mまで、およびより好ましくは1.5モル/L1.5Mまでのリチウム塩濃度を有する。電池電解質溶液は、12個までの炭素原子を有する少なくとも1つのエーテルエステル化合物、および/または8個までの炭素原子を有する少なくとも1つのモノアルキルエステル化合物を含有しており、該エステル化合物中では、該リチウム塩はエステル化合物1L当たり少なくとも0.1モルの程度まで可溶性である。該エーテルエステル化合物またはモノアルキルエステル化合物は、部分的もしくは完全にフッ素化されていてよいが、これは炭素原子に結合した水素の一部または全部完全フッ素化の場合がフッ素と置換されていてよいことを意味する。エーテルエステル化合物は、構造I:式中、R1は、水素、1から5個の炭素原子を有する直鎖状もしくは分枝状アルキル基、またはR4-O-R5-基式中、R4はアルキルである、R5はアルキレンである、ならびにR4およびR5は一緒に5個までの炭素原子を有するによって表すことができる。R2は、1から7個の炭素原子を有する直鎖状もしくは分枝状アルキレン基であり、R3は1から3個の炭素原子を有する分枝状もしくは直鎖状アルキル基である。R1、R2およびR3は、一緒に12個までの炭素原子、好ましくは9個までの炭素原子、およびより好ましくは7個までの炭素原子を有する。R1、R2、およびR3のいずれかまたは全部は、部分的もしくは完全にフッ素化されていてよい。R1は、好ましくは部分的もしくは完全にフッ素化されていてよい1から3個の炭素原子を有する直鎖状アルキル基である。R1は、最も好ましくはメチル、エチル、フルオロメチル、ジフルオロメチル、またはトリフルオロメチルである。R2は、好ましくは部分的もしくは完全にフッ素化されていてよい2から3個の炭素原子を有する直鎖状アルキレン基である。R2は、最も好ましくはエチレン-CH2-CH2-、2-メチルエチレン-CH2-CHCH3-、1-メチルエチレン-CHCH3-CH2-、プロピレン-CH2-CH2-CH2-、または2,2-ジフルオロプロピレン-CH2-CF2-CH2-である。R3は、好ましくは1から3個の炭素原子を有する部分的もしくは完全にフッ素化された直鎖状もしくは分枝状アルキル基であってよい、1から3個の炭素原子を有する直鎖状アルキルである。R3は、より好ましくは1または2個の炭素原子を有する。R3は、最も好ましくはメチル、エチル、2-フルオロエチル、2,2-ジフルオロエチル、または2,2,2-トリフルオロエチルである。好ましいエーテルエステル化合物には、12個までの炭素原子を有する2-アルコキシエチルアセテート、2-アルコキシ-1-アルキルエチルアセテートおよび2-アルコキシ-2-アルキルエチルアセテート、例えば、2-メトキシエチルアセテート、2-エトキシエチルアセテート、2-メトキシ-1-メチルエチルアセテート、2-メトキシ-2-メチルエチルアセテート、2-エトキシ-1-メチルエチルアセテート、2-エトキシ-2-メチルエチルアセテート、2-2,2,2-トリフルオロエトキシ-エチルアセテート2-2,2,2-トリフルオロエトキシ-1-メチルエチルアセテート、2-2,2,2-トリフルオロエトキシ-2-メチルエチルアセテート、2-メトキシエチルフルオロアセテート、2-エトキシエチルフルオロアセテート、2-メトキシ-1-メチルエチルフルオロアセテート、2-メトキシ-2-メチルエチルフルオロアセテート、2-エトキシ-1-メチルエチルフルオロアセテート、2-エトキシ-2-メチルエチルフルオロアセテート、2-2,2,2-トリフルオロエトキシ-エチルフルオロアセテート、2-メトキシエチルジフルオロアセテート、2-エトキシエチルジフルオロアセテート、2-メトキシ-1-メチルエチルジフルオロアセテート、2-メトキシ-2-メチルエチルジフルオロアセテート、2-エトキシ-1-メチルエチルジフルオロアセテート、2-エトキシ-2-メチルエチルジフルオロアセテート、2-2,2,2-トリフルオロエトキシ-エチルジフルオロアセテート、2-メトキシエチルトリフルオロアセテート、2-エトキシエチルトリフルオロアセテート、2-メトキシ-1-メチルエチルトリフルオロアセテート、2-メトキシ-2-メチルエチルトリフルオロアセテート、2-エトキシ-1-メチルエチルトリフルオロアセテート、2-エトキシ-2-メチルエチルトリフルオロアセテート、もしくは2-2,2,2-トリフルオロエトキシ-エチルトリフルオロアセテートまたはそれらの2つまたはそれ以上の混合物が含まれる。他の有用なエーテルエステル化合物には、2-メトキシエチルプロピオネート、2-エトキシエチルプロピオネート、2-メトキシ-1-メチルエチルプロピオネート、2-エトキシ-1-メチルエチルプロピオネート、2-メトキシ-2-メチルエチルプロピオネート、2-エトキシ-2-メチルエチルプロピオネート、2-2,2,2-トリフルオロエトキシ-エチルプロピオネート、2-2,2,2-トリフルオロエトキシ-1-メチルエチルプロピオネート、2-2,2,2-トリフルオロエトキシ-2-メチルエチルプロピオネート、2-メトキシエチル2-フルオロプロピオネート、2-エトキシエチル2-フルオロプロピオネート、2-メトキシ-1-メチルエチル2-フルオロプロピオネート、2-エトキシ-1-メチルエチル2-フルオロプロピオネート、2-メトキシ-2-メチルエチル2-フルオロプロピオネート、2-エトキシ-2-メチルエチル2-フルオロプロピオネート、2-メトキシエチル2,2-ジフルオロプロピオネート、2-エトキシエチル2,2-ジフルオロプロピオネート、2-メトキシ-1-メチルエチル2,2-ジフルオロプロピオネート、2-エトキシ-1-メチルエチル2,2-ジフルオロプロピオネート、2-メトキシエチル3-フルオロプロピオネート、2-エトキシエチル3-フルオロプロピオネート、2-メトキシ-1-メチルエチル3-フルオロプロピオネート、2-エトキシ-1-メチルエチル3-フルオロプロピオネート、2-メトキシ-2-メチルエチル3-フルオロプロピオネート、2-エトキシ-2-メチルエチル3-フルオロプロピオネート、2-メトキシエチル3,3-ジフルオロプロピオネート、2-エトキシエチル3,3-ジフルオロプロピオネート、2-メトキシ-1-メチルエチル3,3-ジフルオロプロピオネート、2-エトキシ-1-メチルエチル3,3-ジフルオロプロピオネート、2-メトキシ-2-メチルエチル3,3-ジフルオロプロピオネート、2-エトキシ-2-メチルエチル3,3-ジフルオロプロピオネート、2-メトキシエチル3,3,3-トリフルオロプロピオネート、2-エトキシエチル3,3,3-トリフルオロプロピオネート、2-メトキシ-1-メチルエチル3,3,3-トリフルオロプロピオネート、2-エトキシ-1-メチルエチル3,3,3-トリフルオロプロピオネート、2-メトキシ-2-メチルエチル3,3,3-トリフルオロプロピオネート、2-エトキシ-2-メチルエチル3,3,3-トリフルオロプロピオネート、2-メトキシエチル2,3,3,3-テトラフルオロプロピオネート、2-エトキシエチル2,3,3,3-テトラフルオロプロピオネート、2-メトキシ-1-メチルエチル2,3,3,3-テトラフルオロプロピオネート、2-エトキシ-1-メチルエチル2,3,3,3-テトラフルオロプロピオネート、2-メトキシ-2-メチルエチル2,3,3,3-テトラフルオロプロピオネート、2-エトキシ-2-メチルエチル2,3,3,3-テトラフルオロプロピオネート、2-メトキシエチル2-メトキシアセテート、2-エトキシエチル2-メトキシアセテート、2-メトキシエチル2-エトキシアセテート、2-エトキシエチル2-エトキシアセテート、2-メトキシエチル2-メトキシプロピオネート、2-エトキシエチル2-メトキシプロピオネート、2-メトキシエチル2-エトキシプロピオネート、2-エトキシエチル2-エトキシプロピオネート、2-メトキシ-2-メチルエチル2,2-ジフルオロプロピオネート、2-エトキシ-2-メチルエチル2,2-ジフルオロプロピオネート、2-メトキシ-1-メチルエチル2-メトキシアセテート、2-エトキシ-1-メチルエチル2-メトキシアセテート、2-メトキシ-2-メチルエチル2-メトキシアセテート、2-エトキシ-2-メチルエチル2-メトキシアセテート、2-メトキシ-1-メチルエチル2-エトキシアセテート、2-エトキシ-1-メチルエチル2-エトキシアセテート、2-メトキシ-2-メチルエチル2-エトキシアセテート、2-エトキシ-2-メチルエチル2-エトキシアセテート、2-メトキシ-1-メチルエチル2-メトキシプロピオネート、2-エトキシ-1-メチルエチル2-メトキシプロピオネート、2-メトキシ-2-メチルエチル2-メトキシプロピオネート、2-エトキシ-2-メチルエチル2-メトキシプロピオネート、2-メトキシ-1-メチルエチル2-エトキシプロピオネート、2-エトキシ-1-メチルエチル2-エトキシプロピオネート、2-メトキシ-2-メチルエチル2-エトキシプロピオネート、2-エトキシ-2-メチルエチル2-エトキシプロピオネート、2-2,2,2-トリフルオロエトキシエチル2-メトキシアセテート、2-メトキシエチル2-2,2,2-トリフルオロエトキシアセテート、2-2,2,2-トリフルオロエトキシエチル2-エトキシアセテート、2-エトキシエチル2-2,2,2-トリフルオロエトキシアセテート、2-2,2,2-トリフルオロエトキシエチル2-メトキシプロピオネート、2-メトキシエチル2-2,2,2-トリフルオロエトキシプロピオネート、2-2,2,2-トリフルオロエトキシエチル2-エトキシプロピオネート、2-エトキシエチル2-2,2,2-トリフルオロエトキシプロピオネート、2-2,2,2-トリフルオロエトキシ-1-メチルエチル2-メトキシアセテート、2-2,2,2-トリフルオロエトキシ-2-メチルエチル2-メトキシアセテート、2-メトキシ-1-メチルエチル2-2,2,2-トリフルオロエトキシアセテート、2-2,2,2-トリフルオロエトキシ-1-メチルエチル2-エトキシアセテート、2-エトキシ-1-メチルエチル2-2,2,2-トリフルオロエトキシアセテート、2-2,2,2-トリフルオロエトキシ-1-メチルエチル2-2,2,2-トリフルオロエトキシアセテート、2-メトキシ-2-メチルエチル2-2,2,2-トリフルオロエトキシアセテート、2-2,2,2-トリフルオロエトキシ-2-メチルエチル2-エトキシアセテート、2-エトキシ-2-メチルエチル2-2,2,2-トリフルオロエトキシアセテート、2-2,2,2-トリフルオロエトキシ-2-メチルエチル2-2,2,2-トリフルオロエトキシアセテート、2-2,2,2-トリフルオロエトキシ-1-メチルエチル2-メトキシプロピオネート、2-2,2,2-トリフルオロエトキシ-2-メチルエチル2-メトキシプロピオネート、2-メトキシ-1-メチルエチル2-2,2,2-トリフルオロエトキシプロピオネート、2-2,2,2-トリフルオロエトキシ-1-メチルエチル2-エトキシプロピオネート、2-エトキシ-1-メチルエチル2-2,2,2-トリフルオロエトキシプロピオネート、2-2,2,2-トリフルオロエトキシ-1-メチルエチル2-2,2,2-トリフルオロエトキシプロピオネート、2-メトキシ-2-メチルエチル2-2,2,2-トリフルオロエトキシプロピオネート、2-2,2,2-トリフルオロエトキシ-2-メチルエチル2-エトキシプロピオネート、2-エトキシ-2-メチルエチル2-2,2,2-トリフルオロエトキシプロピオネート、2-2,2,2-トリフルオロエトキシ-2-メチルエチル2-2,2,2-トリフルオロエトキシプロピオネートなどが含まれる。モノアルキルエステル化合物は、構造II:式中、R6は、水素、部分的もしくは完全にフッ素化されていてよい1から6個の炭素原子を有する直鎖状もしくは分枝状アルキル基、またはR8-O-R9-基式中、R8はアルキル、R9はアルキレンであり、R8およびR9は一緒に6個までの炭素原子を有する、およびR7は部分的もしくは完全にフッ素化されていてよい6個までの炭素原子を有する直鎖状もしくは分枝状アルキル基であるであるによって表すことができる。R6およびR7は一緒に7個までの炭素原子を有し、好ましくは一緒に3から6個の炭素原子を含有する。R6は、好ましくは少なくとも1つの炭素原子を含有する。適切なモノアルキルエステル化合物の例には、メチルホルメート、エチルホルメート、プロピルホルメート、イソプロピルホルメート、ブチルホルメート、メチルアセテート、エチルアセテート、プロピルアセテート、イソプロピルアセテート、イソブチルアセテート、ブチルアセテート、アミルアセテート、ヘキシルアセテート、メチルプロピオネート、エチルプロピオネート、プロピルプロピオネート、イソプロピルプロピオネート、イソブチルプロピオネート、ブチルプロピオネート、ペンチルプロピオネート、メチルブチレート、エチルブチレート、プロピルブチレート、イソプロピルブチレート、メチルバレレート、エチルバレレート、エチルイソバレレート、エチルヘキサノエート、メチルヘキサノエート、2,2,2-トリフルオロエチルホルメート、2,2,2-トリフルオロエチルアセテート、2,2,2-トリフルオロエチルプロピオネート、2,2,2-トリフルオロエチルブチレート、2,2,2-トリフルオロエチルバレレート、2,2,2-トリフルオロエチルイソバレレート、2,2,2-トリフルオロエチルヘキサノエート、メチルフルオロアセテート、エチルフルオロアセテート、プロピルフルオロアセテート、ブチルフルオロアセテート、アミルフルオロアセテート、ヘキシルフルオロアセテート、メチル2,2-ジフルオロプロピオネート、エチル2,2-ジフルオロプロピオネート、プロピル2,2-ジフルオロプロピオネート、ブチル2,2-ジフルオロプロピオネート、ペンチル2,2-ジフルオロプロピオネート、メチル3,3,3-トリフルオロプロピオネート、エチル3,3,3-トリフルオロプロピオネート、プロピル3,3,3-トリフルオロプロピオネート、ブチル3,3,3-トリフルオロプロピオネート、ペンチル3,3,3-トリフルオロプロピオネート、メチル2,2-ジフルオロブチレート、エチル2,2-ジフルオロブチレート、プロピル2,2-ジフルオロブチレート、メチルバレレート、エチルバレレート、エチルイソバレレート、エチルヘキサノエート、メチルヘキサノエート、メチル2-メトキシアセテート、エチル2-メトキシアセテート、プロピル2-メトキシアセテート、イソプロピル2-メトキシアセテート、ブチル2-メトキシアセテート、メチル2-エトキシアセテート、エチル2-エトキシアセテート、プロピル2-エトキシアセテート、イソプロピル2-エトキシアセテート、ブチル2-エトキシアセテート、メチル2-メトキシプロピオネート、エチル2-メトキシプロピオネート、プロピル2-メトキシプロピオネート、イソプロピル2-メトキシプロピオネート、ブチル2-メトキシプロピオネート、メチル2-エトキシプロピオネート、エチル2-エトキシプロピオネート、プロピル2-エトキシプロピオネート、イソプロピル2-エトキシプロピオネート、ブチル2-エトキシプロピオネート、2,2,2-トリフルオロエチル2-メトキシアセテート、2,2-ジフルオロプロピル2-メトキシアセテート、2,2,2-トリフルオロ-1-メチルエチル2-メトキシアセテート、2,2,2-トリフルオロ-1-トリフルオロメチルエチル2-メトキシアセテート、2-フルオロブチル2-メトキシアセテート、2,2-ジフルオロブチル2-メトキシアセテート、メチル2-2,2,2-トリフルオロエトキシアセテート、メチル2-2,2,2-トリフルオロエトキシアセテート、2,2,2-トリフルオロエトキシ2-エトキシアセテート、エチル2-2,2,2-トリフルオロエトキシアセテート、2,2,2-トリフルオロエトキシ2-2,2,2-トリフルオロエトキシアセテート、プロピル2-2,2,2-トリフルオロエトキシアセテート、イソプロピル2-2,2,2-トリフルオロエトキシアセテート、2,2,2-トリフルオロ-1-メチルエチル2-エトキシアセテート、2,2,2-トリフルオロ-1-トリフルオロメチルエチル2-エトキシアセテート、ブチル2-2,2,2-トリフルオロエトキシアセテート、2-フルオロブチル2-エトキシアセテート、2,2-ジフルオロブチル2-エトキシアセテート、2,2,2-トリフルオロエチル2-メトキシプロピオネート、2,2-ジフルオロプロピル2-メトキシプロピオネート、2,2,2-トリフルオロ-1-メチルエチル2-メトキシプロピオネート、2,2,2-トリフルオロ-1-トリフルオロメチルエチル2-メトキシプロピオネート、2-フルオロブチル2-メトキシプロピオネート、2,2-ジフルオロブチル2-メトキシプロピオネート、メチル2-2,2,2-トリフルオロエトキシプロピオネート、メチル2-2,2,2-トリフルオロエトキシプロピオネート、2,2,2-トリフルオロエトキシ2-エトキシプロピオネート、エチル2-2,2,2-トリフルオロエトキシプロピオネート、2,2,2-トリフルオロエトキシ2-2,2,2-トリフルオロエトキシプロピオネート、プロピル2-2,2,2-トリフルオロエトキシプロピオネート、イソプロピル2-2,2,2-トリフルオロエトキシプロピオネート、2,2,2-トリフルオロ-1-メチルエチル2-エトキシプロピオネート、2,2,2-トリフルオロ-1-トリフルオロメチルエチル2-エトキシプロピオネート、ブチル2-2,2,2-トリフルオロエトキシプロピオネート、2-フルオロブチル2-エトキシプロピオネート、2,2-ジフルオロブチル2-エトキシプロピオネートなどが含まれる。2つもしくはそれ以上のエーテルエステル化合物および/またはモノアルキルエステル化合物の混合物を使用できる。一般には、エーテルエステル化合物またはモノアルキルエステル化合物は、各々2000未満、好ましくは1000ppm未満、より好ましくは200ppm未満、一層より好ましくは50ppm未満、および一層より好ましくは30ppm未満の水およびアルコール化合物を含有するのが好ましいが、上述したように、本発明の電池電解質溶液の利点は、それが過度の容量保持損失を伴わずにこれらのレベルの水の存在を許容できる点にある。上記のエーテルエステルおよびモノアルキルエステル化合物は、ビニレンカーボネート、4-ビニル-1,3-ジオキソラン-2-オンおよび/またはフルオロエチレンカーボネートと結合された場合に優れた電解質溶媒であり、該電池電解質溶液中に追加の電解質溶媒を含むことは必要とされない。特に、該電池電解質溶液中にその化合物が存在する場合は、フルオロエチルカーボネート以外のカーボネート化合物を含むことは必要ではないが、所望であればそれらが存在してもよい。驚くべきことに、カーボネート化合物、特に非ハロゲン化アルキレンカーボネートおよび非ハロゲン化ジアルキルカーボネートの存在は、本発明の電池電解質溶液中には必要とされず、詳細には、該電解質溶液を含有する電池は安定性SEI層を形成し、これらのカーボネート化合物の非存在下でさえ良好に機能する。このため一部の実施形態における電池電解質溶液は、20以下、10以下、5以下、2以下、1以下、または0.5以下の非ハロゲン化アルキレンカーボネート、例えばエチレンカーボネート、プロピレンカーボネート、および/または非ハロゲン化ジアルキルカーボネートを含有しており、これらの化合物が欠如していてもよい。さらに、他の溶媒は、それらが存在する比率でエーテルエステル化合物またはモノアルキルエステル中に可溶性であることを前提に存在してよい。これらの他の溶媒の例には、例えば、ジメトキシエタン、ジエトキシエタン、ジエチルエーテル、テトラヒドロフランなどを含むアルキルエーテル類;環状エステル類、例えばγ-ブチローラクトン、γ-バレロラクトン、δーバレロラクトンなど;モノニトリル類、例えばアセトニトリルおよびプロピオニトリル;ジニトリル類、例えばグルタロニトリル;対称スルホン類、例えばジメチルスルホン、ジエチルスルホンなど;非対称スルホン、例えばエチルメチルスルホン、プロピルメチルスルホンなど;そのような対称もしくは非対称スルホンの誘導体、例えばメチルメトキシエチルスルホン、エチルメトキシエチルスルホンなど;スルホラン、例えばテトラメチレンスルホランなどが含まれる。凝集体中のそのような追加の溶媒は、該電解質溶液の総重量の30以下、好ましくは20以下、より好ましくは10以下、さらにより好ましくは5以下、一層より好ましくは1以下、および最も好ましくは0.5以下を構成するのが好ましい。電解質溶液は、そのような追加の溶媒を含んでいなくてもよい。本発明の一部の態様における電池電解質溶液は、ビニレンカーボネート、4-ビニル-1,3-ジオキソラン-2-オン、フルオロエチレンカーボネートまたはこれらの1つもしくはそれ以上の混合物を含有している。ビニレンカーボネート、4-ビニル-1,3-ジオキソラン-2-オンおよび/またはフルオロエチレンカーボネートは、それらにエーテルエステル化合物および/またはモノアルキルエステルを加えた結合重量の0.5から20を構成しなければならない。原理的にはより多くの量を使用できるが、そのようにする利点は小さい。約0.5重量未満の量は、良好な電池性能を生成することに無効である傾向がある。好ましいレベルは、少なくとも1重量である。好ましい上限は5重量、およびより好ましい上限は2.5重量であるが、これはこれらの量が、特に電解質体積μLマイクロリットル対電池容量mA/hミリアンペア/時が10より大きい小型電池では一般に優れた電池性能を得るために十分なためである。電解質体積μL対電池容量mA/hの比率が10未満である大型の電池では、好ましい下限は少なくとも2重量、より好ましくは少なくとも5重量であり、好ましい上限は20重量、より好ましくは15重量、一層より好ましくは12重量である。電池電解質溶液中には、既に言及した成分に加えて様々な他の添加物が存在してよい。これらには、例えば、様々なカソード保護剤、リチウム塩安定剤、リチウム分解改善剤、イオン溶媒和強化剤、腐食防止剤、湿潤剤、難燃剤または熱散逸阻害剤、および粘度低下剤を含むことができる。これらのタイプの多数の添加物は、ZhanginAreviewonelectrolyteadditivesforlithiumionbatteriesJPowerSources16213791394に記載されている。適切なカソード保護剤には、例えばN,N-ジエチルアミノ-トリメチルシランおよびLiBC2O42が含まれる。リチウム塩安定剤には、LiF、トリス2,2,2-トリフルオロエチルホスファイト、1-メチル-2-ピロリジノン、フッ素化カルバメートおよびヘキサメチルーホスホルアミドが含まれる。リチウム分解改善剤の例には、二酸化硫黄、ポリスルフィド、二酸化炭素、界面活性剤、例えばテトラアルキルアンモニウムクロライド、パーフルオロオクタンスルホネートのリチウムおよびテトラエチルアンモニウム塩、様々なパーフルオロポリエーテルなどが含まれる。クラウンエーテルは、様々なボレート、ホウ素およびボロール化合物と同様に適切なイオン溶媒和強化剤であってよい。LiBC2O42およびLiF2C2O4は、アルミニウム腐食防止剤の例である。シクロヘキサン、トリアルキルホスフェート、および所定のカルボン酸エステルは、湿潤剤および粘度低下剤として有用である。難燃剤もしくは熱散逸阻害剤の例には、様々なホスフィンオキシドO:PR3、ホスフィナイトPORR2、ホスホナイトPOR2R、ホスファイトPOR3、ホスフィネートO:PORR2、ホスホネートO:POR2R、およびホスフェートO:POR3、例えばトリス2,2,2-トリフルオロエチルホスフェート化合物式中、各Rは独立して水素または12個までの炭素原子を有するヒドロカルビル基である、ならびにホスファゼン-N=PR2-x化合物式中、各Rは、独立してハロゲン、12個までの炭素原子を有するヒドロカルビル基、12個までの炭素原子を有するヒドロカルビルアミノ基、もしくは12個までの炭素原子を有するヒドロカルビルオキシ基であり、xは3、4または5である、ならびに構造I:式中、Aは1つまたはそれ以上の芳香族環を有するラジカルである;各Rは、独立して1、2または3個の炭素原子を含有していてよい、および該A基の芳香族環の1つの炭素原子へ直接結合されているアルキレンジラジカルである;各R1は、独立して水素、ハロゲン、OH、12個までの炭素原子を有するヒドロカルビル基または12個までの炭素原子を有するアルコキシル基である;またはリン原子に結合した2つのR1基は、一緒に該リン原子を含む環状構造を形成してよい;およびxは、少なくとも1、好ましくは2または3であるによって表される芳香族リン化合物である。様々な他の添加物は、難燃剤/熱散逸阻害剤を除いて、一緒に該電池電解質溶液の総重量の20まで、好ましくは10までを構成してよい。難燃剤/熱散逸阻害剤は、該電池電解質溶液の80重量までを構成してよい。電池電解質溶液は、それが0.5重量以下の水を含有することを意味する非水性である。結果として生じる電池電解質溶液の水およびアルコールの含量は、できる限り低くなければならない。2000ppmもしくはそれ以下、または1000ppmもしくはそれ以下の結合した水およびアルコール含量が望ましい。本発明の利点は、本発明の電池電解質溶液を含有する電池が容量保持の有意な損失を伴わずにそのような水およびアルコールのレベルを許容できることである。より好ましい結合した水およびアルコールの含量は、100ppmまたはそれ以下、50ppmまたはそれ以下、または30ppmまたはそれ以下である。様々な成分は、電解質溶液を形成する前に乾燥もしくは処理することができる、および/または調製した電解質溶液は残留水および/またはアルコールを除去するために乾燥させるかまたは他の方法で処理することができる。選択された乾燥または処理法は、該電解質溶液の様々な成分を劣化または分解させてはならず、それらの間の望ましくない反応を促進してもならない。熱的方法は、乾燥剤、例えばモレキュラーシーブを使用できるように使用できる。電池電解質溶液は、便宜的にはリチウム塩、ビニレンカーボネート、4-ビニル-1,3-ジオキソラン-2-オンもしくはフルオロエチレンカーボネートおよび該エステル化合物中に使用できるような任意の他の添加物を溶解または分散させる工程によって調製される。混合する順序は、一般には余り重要ではない。電池は任意のタイプ、例えばナトリウムイオン、リチウムイオン、リチウム硫黄、リチウム金属、リチウムポリマー電池またはリチウム空気電池であってよい。本発明の電池電解質溶液を含有する電池は、任意の有用な構造であってよい。典型的な電池構造には、アノードおよびカソードを、該アノードおよびカソードの間の電解質溶液を通ってイオンが移動できるように該アノードおよびカソードの間に挿入されるセパレータおよび電解質溶液とともに含んでいる。この組立体は、一般にケース内に詰められる。電池の形状は、限定されない。電池は、渦巻き形シート電極およびセパレータを含有する円筒型であってよい。電池は、ペレット電極およびセパレータの組み合わせを含む裏返し構造を有する円筒型であってよい。電池は、重ね合わされている電極およびセパレータを含有するプレート型であってよい。適切なアノード材料としては、例えば、炭質材料、例えば天然もしくは人造グラファイト、炭化ピッチ、炭素繊維、黒鉛化中間相ミクロスフェア、ファーネスブラック、アセチレンブラック、および様々な他の黒鉛化材料が挙げられる。炭質材料は、結合剤、例えばポリビニリデンフルオライド、ポリテトラフルオロエチレン、スチレンーブタジエンコポリマー、イソプレンゴム、ポリビニルアセテート、ポリエチルメタクリレート、ポリエチレン、またはニトロセルロースを使用して一緒に結合できる。適切な炭質アノードおよび同一物を構築するための方法は、例えば、米国特許第7169511号に記載されている。他の適切なアノード材料としては、リチウム金属、リチウム合金、他のリチウム化合物、例えばリチウムチタネートおよび金属酸化物、例えばTiO2、SnCおよびSiO2が挙げられる。適切なカソード材料としては、遷移金属酸化物、遷移金属/リチウム複合酸化物、リチウム/遷移金属複合リン酸塩、遷移金属硫化物、金属酸化物、遷移金属ケイ酸塩、硫黄、多硫化物および空気が挙げられる。遷移金属酸化物の例には、MnO、V2O5、V6O13、およびTiO2が含まれる。遷移金属/リチウム複合酸化物の例には、それらの塩基組成がほぼLiCoO2であるリチウム/コバルト複合酸化物、それらの塩基組成がほぼLiNiO2であるリチウム/ニッケル複合酸化物およびそれらの塩基組成がほぼLiMn2O4またはLiMnO2であるリチウム/マンガン複合酸化物が含まれる。これらの場合の各々において、リチウム、コバルト、ニッケルまたはマンガンの一部は、1つまたは2つの金属、例えばAl、Ti、V、Cr、Fe、Co、Ni、Cu、Zn、Mg、GaまたはZrと置換することができる。リチウム、コバルト、ニッケルまたはマンガンの一部が1つまたはそれ以上の金属、例えばAl、Ti、V、Cr、Fe、Co、Ni、Cu、Zn、Mg、GaまたはZrと置換されている遷移金属/リチウム複合酸化物には、さらに式LixyMzMn2-y-zO4を有するリチウム挿入化合物もまた含まれ、該挿入化合物はスピネル様結晶構造を有し、式中、Mは、金属、例えば、Al、Ti、V、Cr、Fe、Co、Ni、Cu、Zn、Mg、GaまたはZrであり、xは0またはそれ以上および1未満の数であり、yはゼロまたはそれ以上および0.33未満の数であり、zはゼロまたはそれ以上および約1未満の数であり、リチウム挿入化合物の電位はLi/Liに対して約4.5Vボルトより高い。リチウム/遷移金属複合リン酸塩としては、リン酸リチウム鉄、リン酸マンガンリチウム、リン酸コバルトリチウム、リン酸鉄マンガンリチウムなど、ならびに例えば国際公開第2009/127901号パンフレットおよび同第2009/144600号パンフレットに記載されているものが挙げられる。有用な金属ケイ酸塩の例には、オルトケイ酸リチウム鉄が含まれる。電極は、各々一般には電流コレクタと電気的接触しているか、または電流コレクタ上に形成される。アノードのために適切な電流コレクタは、金属または金属合金、例えば銅、銅合金、ニッケル、ニッケル合金、ステンレススチール、チタンなどである。カソードのために適切な電流コレクタには、アルミニウム、チタン、タンタル、これらの2つまたはそれ以上の合金などが含まれる。セパレータは、該アノードおよびカソードの間に該アノードおよびカソードが相互に接触して短絡することを防止するために配置される。セパレータは、便宜的には非導電材料である。セパレータは、作動条件下では電解質溶液または該電解質溶液の成分のいずれかと反応性またはいずれかに可溶性であってはならない。ポリマーセパレータは、一般に好適である。セパレータを形成するために適切なポリマーの例には、ポリエチレン、ポリプロピレン、ポリブテン-1、ポリ-3-メチルペンテン、エチレン-プロピレンコポリマー、ポリテトラフルオロエチレン、ポリスチレン、ポリメチルメタクリレート、ポリジメチルシロキサン、ポリエーテルスルホンなどが含まれる。電解質溶液は、セパレータを透過できなければならない。このために、セパレータは、一般に多孔性であり、多孔性シート、不織布または織布などの形態にある。セパレータの多孔性は、一般に20またはそれ以上、90という高さまでである。好ましい多孔性は、30から75である。孔は、一般には0.5ミクロン以下であり、好ましくはそれらの最長寸法において0.05ミクロンまでである。セパレータは、典型的には厚さ少なくとも1ミクロンであり、厚さ50ミクロンまでであってよい。好ましい厚さは、5から30ミクロンである。電池は、好ましくは二次再充電可能電池、より好ましくは二次リチウム電池である。そのような電池では、放電反応にはアノードから電解質溶液内へのリチウムイオンの溶解または脱リチオ化およびカソード内へのリチウムイオンの同時取り込みが含まれる。充電反応は、逆に、電解質溶液からアノード内へのリチウムイオンの組み込みを含んでいる。充電後、リチウムイオンはアノード側で還元され、同時に、カソード材料内のリチウムイオンは電解質溶液中に溶解する。本発明の電池は、工業的用途、例えば電気自動車、ハイブリッド電気自動車、プラグインハイブリッド電気自動車、航空宇宙機および装置、電動自転車などにおいて使用できる。本発明の電池は、多数の電気装置および電子装置、例えば特にコンピュータ、カメラ、ビデオカメラ、携帯電話、PDA、MP3およびその他のミュージックプレイヤー、ツール、テレビ、玩具、ビデオゲームプレイヤー、家庭用用途、医療器具、例えばペースメーカーおよび除細動器を作動させるためにも有用である。以下の実施例は、本発明を例示するために提供されているが、本発明の範囲を限定することは意図されていない。全ての部およびパーセンテージは、他に特に指示しない限り重量による。実施例1から2および比較電池AおよびBエチレンカーボネートおよびジエチルカーボネートの体積で50/50の混合物中でLiPF6の1.0M溶液から成る対照電池電解質溶液は、高出力Li1.1Ni1/3Mn1/3Co1/30.9O2NMCカソード、グラファイトアノード、およびポリオレフィンセパレータを有する2025ボタン電池内に導入する。該ボタン電池は比較電池Aと指定する。該電解質溶液のバルク密度は、25°Cで1.3g/mLである。比較電池Aについてのフルサイクル放電曲線は、Maccor4000バッテリテスターを、SEI形成サイクルに従った順番に0.5C、0.1C、0.33C、1C、2C、3C、5C、8C、10C、12C、15C、20C、および最後に0.1Cの放電率を使用して生成する。その試験からの代表的な放電曲線は、図1において曲線Aとして示す。第2の同一電池を調製する同様に比較電池Aと指定する。サイクル能力試験を実施し、この電池の放電曲線は、同一テスターを使用し、初期0.1C放電率を使用し、その後に100放電サイクルが実施されるまで25回の1C放電サイクル、その後にまた別の0.1C放電サイクルのパターンを繰り返すことによって生成する。そのサイクル能力試験からの代表的な放電曲線は、図2において曲線Aとして示す。比較電池Bは、電解質溶液が98部のエチレンカーボネートとジエチルカーボネートの体積で50/50の混合物および2部のビニレンカーボネート中のLiPF6の1.0M溶液であることを除いて、同一方法で調製される。サイクル能力試験は、比較電池Aと同一方法で実施する。そのサイクル能力試験からの代表的な放電曲線は、図2において曲線Bとして示す。電池実施例1は、電解質溶液が98重量のメトキシエチルアセテートおよび2重量のビニレンカーボネートの混合物中のLiPF6の1.0M溶液から成ることを除いて、同一方法で製造される。フルサイクル放電試験は、電池実施例1上で比較電池Aと同一方法で実施する。フルサイクル放電試験からの代表的な放電曲線は、図1において曲線1として示す。サイクル能力試験は、比較電池AおよびBと同一方法で実施する。そのサイクル能力試験からの代表的な放電曲線は、図1において曲線1として示す。電池実施例2は、電解質溶液が98重量のエトキシエチルアセテートおよび2重量のビニレンカーボネートの混合物中のLiPF6の1.0M溶液から成ることを除いて、同一方法で製造される。フルサイクル放電試験は、電池実施例2上で比較電池Aと同一方法で実施する。フルサイクル放電試験からの代表的な放電曲線は、図1において曲線2として示す。図1に示したように、電池実施例1メトキシエチルアセテートに加えて溶媒としての2ビニレンカーボネートを含有するは、フルサイクル放電試験上で比較電池Aと同等またはより良好に機能する。比容量は3C未満の放電率では比較電池Aについてより電池実施例1についての方が大きく、全てのより高い放電率では比較電池Aに極めて近いか同等である。この結果は、比較電池Aのエチレンカーボネート/ジエチルカーボネート溶媒混合物はリチウム電池における最先端技術を表しているため、および比較電池A内の成分とは相違して、メトキシエチルアセテートはSEI層を形成するためには公知ではないために、高度に驚くべきことである。電池実施例2は、5Cおよびそれ以下の放電率では電池実施例1と極めて同様に機能する。図2は、電池実施例1がサイクル能力試験にわたって比較電池のいずれかよりも良好な比容量を保持することを証明している。本試験では、比較電池Aはサイクル能力試験の早期第20サイクルより前にわずかに高い比容量を示すが、その比容量は電池実施例1より迅速に低下する。約50サイクル後、電池実施例1の比容量は、比較電池Aの比容量を上回る。第38サイクルから第100サイクルまで、電池実施例1はその比容量の0.49しか損失しないが、他方比較電池Aはその期間にわたってその容量の2.86を損失する。本試験では、電池実施例1は、同等またはより優れた比容量で比較電池Aより長い耐用年数を有することが示される。比較電池Bについての結果は、2ビニレンカーボネートをエチレンカーボネート/ジエチルカーボネート溶媒系に加えた場合の作用を示している。比容量は、比較電池Aおよび電池実施例1の両方の比容量より低く、容量損失の比率は有意に高い。比較電池Bからの結果は、ビニレンカーボネートのエチレンカーボネート/ジエチルカーボネート溶媒系内への添加が、ビニレンカーボネートはSEI形成添加物として機能すると理解されているにもかかわらず、電池性能を実際に傷つけることを証明している。実施例3電池実施例3Aから3Eは、電解質溶液がメトキシエチルアセテートおよびビニレンカーボネートの混合物中のLiPF6の1.0M溶液であることを除いて、比較電池Aと同一の一般方法で調製される。これらの実施例についてのメトキシエチルアセテートおよびビニレンカーボネートの比率は以下の通りである:実施例3A:99.5メトキシエチルアセテートおよび0.5ビニレンカーボネート。実施例3B:99メトキシエチルアセテートおよび1ビニレンカーボネート。実施例3C:98メトキシエチルアセテートおよび2ビニレンカーボネート。実施例3D:95メトキシエチルアセテートおよび5ビニレンカーボネート。実施例3E:90メトキシエチルアセテートおよび10ビニレンカーボネート。フルサイクル放電サイクリングは、上述した方法で電池実施例3Aから3Eの各々について実施する。これらの電池各々のフルサイクル放電試験からの代表的な放電曲線は、図3において各々曲線3Aから3Eとして示す。比較電池AおよびBに類似する電池を製造し、参照のために試験する。これらの比較電池各々のフルサイクル放電試験からの代表的な放電曲線は、図3において曲線AおよびBとして示す。曲線3Aから3Eは、メトキシエチルアセテート電池電解質溶液にビニレンカーボネートを加える作用を示している。より高い量のビニレンカーボネートの添加が全試験サイクルにわたってはるかに高い電池容量をもたらす。この結果は、ビニレンカーボネートがエチレンカーボネート/ジエチルカーボネート溶液に加えられた場合に比較電池Bにおけると同様に得られた結果とは対照的であり、このとき放電容量における利得は見られない。図3に示したように、1ビニレンカーボネートのメトキシエチルアセテート電解質溶液への添加は、0.5ビニレンカーボネートの場合に比して極めて有意な改善をもたらす。ビニレンカーボネートの2へのさらなる倍増は、また別の極めて実質的な改善をもたらす。ビニレンカーボネート含量における10へのさらなる増加は、本試験における比容量のより小さな改善を提供する。実施例3Aから3Eに類似するが、ビニレンカーボネートを含有しない電池は、充電に失敗し、本質的に比容量を示さない。実施例4電池実施例4は、電解質溶液が98重量の2-メトキシ-1-メチルエチルアセテートおよび2重量のビニレンカーボネートの混合物中のLiPF6の1.0M溶液であることを除いて、比較電池Aと同一の一般方法で調製される。2-メトキシ-1-メチルエチルアセテートは、水および残留アルコール含量各々を50ppm未満へ低下させるために蒸留されている市販で入手できる材料Dowanol商標PMAである。この材料は、-87°Cの凝固点、エチレンカーボネートより10°C高い引火点を有し、エチレンカーボネートの1.321g/mLの密度と比較してたった0.97g/mLのバルク密度を有する。該電解質溶液のバルク密度は、1.1g/mLに過ぎない。電池実施例4および比較電池Aについてのフルサイクル放電曲線は、上述したように生成し、代表的曲線は図4において各々4およびAとして示す。図4に示したように、2-メトキシ-1-メチルエチルアセテート2ビニレンカーボネートを備えるとエチレンカーボネートおよびジエチルカーボネートの1:1混合物との置換は、匹敵する性能を備える電池をもたらす。実施例5から9および比較電池CからJ電池実施例5は、電解質溶液が95重量のメトキシエチルアセテートおよび5重量のビニレンカーボネートの混合物中のLiPF6の1.0M溶液であることを除いて、比較電池Aと同一の一般方法で調製される。電池実施例6は、電解質溶液が95重量のメトキシエチルアセテートおよび5重量の4-ビニル-1,3-ジオキソラン-2-オンの混合物中のLiPF6の1.0M溶液であることを除いて、比較電池Aと同一の一般方法で調製される。比較電池Cは、電解質溶液が95重量のメトキシエチルアセテートおよび5重量のビニルアセテートの混合物中のLiPF6の1.0M溶液であることを除いて、比較電池Aと同一の一般方法で調製される。比較電池Dは、電解質溶液が95重量のメトキシエチルアセテートおよび5重量のアリルメチルカーボネートの混合物中のLiPF6の1.0M溶液であることを除いて、比較電池Aと同一の一般方法で調製される。比較電池Eは、電解質溶液が95重量のメトキシエチルアセテートおよび5重量のプロパルギルベンゼンスルホネートの混合物中のLiPF6の1.0M溶液であることを除いて、比較電池Aと同一の一般方法で調製される。比較電池Fは、電解質溶液が95重量のメトキシエチルアセテートおよび5重量のメチルクロロホルメートの混合物中のLiPF6の1.0M溶液であることを除いて、比較電池Aと同一の一般方法で調製される。電池実施例5および6ならびに比較電池A、C、D、およびEについてのフルサイクル放電曲線は、上述したように得る。代表的曲線は、図5において各々曲線5、6、A、C、D、およびEとして示す。比較電池Fは、4.2Vでは電荷を保持しないので、試験されていない。図5に示した結果は、SEI添加物の選択がエステルベースの電解質溶液中での性能にとっていかに重要であるかを示している。ビニレンカーボネートおよび4-ビニル-1,3-ジオキソラン-2-オンは極めて良好に機能し、電解質溶液内にそれらを含有する電池は、最先端技術を表す比較電池Aと同等に機能する。残留しているSEI添加物は、メチルクロロホルメートを除く全てがビニレンカーボネートおよび4-ビニル-1,3-ジオキソラン-2-オンと同様に重合可能なタイプである場合でさえ優れた電池性能をもたらさない。これらの結果は、メトキシエチルアセテート電解質溶液中のSEI添加物の性能が容易には予測可能ではないことを示しており、優れた電池性能をもたらす機序はエステルベースの溶媒系を用いても明確には理解されていない。比較電池GからJは、各場合における電解質溶液が以下のような溶媒混合物中のLiPF6の1.0M溶液であることを除いて、比較電池Aと同一方法で形成する。比較電池G:メトキシエチルアセテートおよびエチレンカーボネートの重量で90/10の混合物。比較電池H:メトキシエチルアセテートおよびエチレンカーボネートの重量で95/5の混合物。比較電池I:メトキシエチルアセテートおよびエチレンカーボネートの重量で98/2の混合物。比較電池J:メトキシエチルアセテートおよびエチレンカーボネートの重量で99/1の混合物。比較電池GからJについてのフルサイクル放電曲線は上述したように得る。代表的曲線は、図6において各々曲線G、H、I、およびJとして示す。比較電池Aについての代表的な放電曲線もまた示す。表6に示した結果は、米国特許出願公開第2008-0241699号における提言とは対照的に、エチレンカーボネート自体が、エステル溶媒系に少量で加えられた場合にSEI形成材としては不良に機能すると思われることを示している。不良なSEI形成は、比較電池GからJの低比容量によって明らかになる。電池実施例7から9は、各場合における電解質溶液が以下のような溶媒混合物中のLiPF6の1.0M溶液であることを除いて、比較電池Aと同一方法で形成する。電池実施例7:100部のメトキシエチルアセテートおよびエチレンカーボネートの重量で50/50の混合物を2部のビニレンカーボネートと混合する。電池実施例8:100部のメトキシエチルアセテートおよびエチレンカーボネートの重量で75/25の混合物を2部のビニレンカーボネートと混合する。電池実施例9:100部のエチレンカーボネートおよびジエチルカーボネートの重量で50/50の混合物を10部のメトキシエチルアセテートおよび2部のビニレンカーボネートと混合する。電池実施例7から9についてのフルサイクル放電曲線は上述したように得た。代表的曲線は、図7において各々曲線7、8、および9として示す。比較電池Aについての代表的な放電曲線もまた示す。表7に示した結果は、カーボネート溶媒、例えばエチレンカーボネートとエステル、例えばメトキシエチルアセテートの混合物が、SEI形成材、例えばビニレンカーボネートもまた存在する場合に有用な電池電解質溶液を形成できることを示している。しかし、電池実施例7から9の性能は本発明の実施例1、2、3C、4、または5の性能ほど良好ではなく、これは環状アルキレンカーボネートの包含が余り好ましくないことを示唆している。実施例10から12および比較電池KからO電池実施例10は、電解質溶液が、水および残留アルコール含量各々を50ppm未満に減少させるために蒸留されている95重量のDowanol商標PMA2-メトキシ-1-メチルエチルアセテートと5重量のビニレンカーボネートとの混合物中の1.0M溶液であることを除いて、比較電池Aと同一の一般方法で調製される。電池実施例11は、電解質溶液が95重量の蒸留したDowanol商標PMAおよび5重量の4-ビニル-1,3-ジオキソラン-2-オンの混合物中のLiPF6の1.0M溶液であることを除いて、比較電池Aと同一の一般方法で調製される。電池実施例12は、電解質溶液が95重量の蒸留したDowanol商標PMAおよび5重量のフルオロエチレンカーボネートの混合物中のLiPF6の1.0M溶液であることを除いて、比較電池Aと同一の一般方法で調製される。比較電池Kは、電解質溶液が95重量の蒸留したDowanol商標PMAおよび5重量の1,3-プロパンスルトンの混合物中のLiPF6の1.0M溶液であることを除いて、比較電池Aと同一の一般方法で調製される。比較電池Lは、電解質溶液が95重量の蒸留したDowanol商標PMAおよび5重量のプロパルギルベンゼンスルホネートの混合物中のLiPF6の1.0M溶液であることを除いて、比較電池Aと同一の一般方法で調製される。比較電池Mは、電解質溶液が95重量の蒸留したDowanol商標PMAおよび5重量のアリルメチルカーボネートの混合物中のLiPF6の1.0M溶液であることを除いて、比較電池Aと同一の一般方法で調製される。比較電池Nは、電解質溶液が95重量の蒸留したDowanol商標PMAおよび5重量の1,3-プロパンスルトンの混合物中のLiPF6の1.0M溶液であることを除いて、比較電池Aと同一の一般方法で調製される。比較電池Oは、電解質溶液が95重量の蒸留したDowanol商標PMAおよび5重量のビニルアセテートの混合物中のLiPF6の1.0M溶液であることを除いて、比較電池Aと同一の一般方法で調製される。電池実施例10から12ならびに比較電池A、およびKからOについてのフルサイクル放電曲線は、上述したように得た。代表的曲線は、図8において各々曲線10、11、12、A、K、L、M、NおよびOとして示す。図8に示した結果は、SEI添加物の選択が2-メトキシ-1-メチルエチルアセテートベースの電解質溶液中での性能にとっていかに重要であるかを示している。ビニレンカーボネート、4-ビニル-1,3-ジオキソラン-2-オンおよびフルオロエチレンカーボネートは極めて良好に機能し、電解質溶液内にそれらを含有する電池は、最先端技術を表す比較電池Aと同等に機能する。残留しているSEI添加物は、優れた電池性能をもたらさない。これらの結果は、2-メトキシ-1-メチルエチルアセテート電解質溶液中のSEI添加物の性能が容易には予測可能ではないことを示しており、優れた電池性能をもたらす機序はこの溶媒系を用いても明確には理解されない。比較電池P1、P2およびP3比較電池P1は、電解質溶液が98部のエトキシメチルエチルスルホンおよびメチルイソブチリルアセテートの体積で75/25の混合物および2部のビニレンカーボネート中のLiPF6の1.0M溶液であることを除いて、比較電池Aと同一の一般方法で調製される。比較電池P2は、電解質溶液が98部のエトキシメチルエチルスルホンおよびメチルイソブチリルアセテートの体積で50/50の混合物および2部のビニレンカーボネート中のLiPF6の1.0M溶液であることを除いて、比較電池Aと同一の一般方法で調製される。比較電池P3は、電解質溶液が98部のエトキシメチルエチルスルホンおよびメチルイソブチリルアセテートの体積で25/75の混合物および2部のビニレンカーボネート中のLiPF6の1.0M溶液であることを除いて、比較電池Aと同一の一般方法で調製される。比較電池AおよびP1からP3についてのフルサイクル放電曲線は上述したように得る。代表的曲線は、図9において各々曲線A、P1、P2およびP3として示す。これらの結果は、メチルイソブチリルアセテートが、公知の電池電解質溶媒エトキシメチルエチルスルホンおよびビニレンカーボネートと結合して使用した場合でさえ電池性能を強度に低下させることを示しており、候補溶媒性能の予測不可能性を強調している。実施例13から15および比較電池Q1およびQ2電池実施例13は、電解質溶液が98部のエトキシメチルエチルスルホンおよび2-エトキシエチルアセテートの体積で25/75の混合物および2部のビニレンカーボネート中のLiPF6の1.0M溶液であることを除いて、比較電池Aと同一の一般方法で調製される。電池実施例14は、電解質溶液が98部のエトキシメチルエチルスルホンおよび2-エトキシエチルアセテートの体積で50/50の混合物および2部のビニレンカーボネート中のLiPF6の1.0M溶液であることを除いて、比較電池Aと同一の一般方法で調製される。電池実施例15は、電解質溶液が98部のエトキシメチルエチルスルホンおよび2-エトキシエチルアセテートの体積で75/25の混合物および2部のビニレンカーボネート中のLiPF6の1.0M溶液であることを除いて、比較電池Aと同一の一般方法で調製される。比較電池Q1は、電解質溶液が98部のエトキシメチルエチルスルホンおよびジエチルオキサレートの体積で25/75の混合物および2部のビニレンカーボネート中のLiPF6の1.0M溶液であることを除いて、比較電池Aと同一の一般方法で調製される。比較電池Q2は、電解質溶液が98部のエトキシメチルエチルスルホンおよびジエチルオキサレートの体積で50/50の混合物および2部のビニレンカーボネート中のLiPF6の1.0M溶液であることを除いて、比較電池Aと同一の一般方法で調製される。電池実施例13から15ならびに比較電池A、Q1およびQ2についてのフルサイクル放電曲線は、上述したように得る。代表的曲線は、図10において各々曲線13、14、A、Q1およびQ2として示す。これらの結果は、ジエチルオキサレートが、公知の電池電解質溶媒エトキシメチルエチルスルホンおよびビニレンカーボネートと結合して使用した場合でさえ電池性能を強度に低下させることを示している。他方、2-エトキシエチルアセテートは、エトキシメチルエチルスルホンおよびビニレンカーボネートと組み合わせると良好に機能する。比較電池R1、R2およびR3比較電池R1は、電解質溶液が98部のエトキシメチルエチルスルホンおよびγ-バレロラクトンの体積で75/25の混合物および2部のビニレンカーボネート中のLiPF6の1.0M溶液であることを除いて、比較電池Aと同一の一般方法で調製される。比較電池R2は、電解質溶液が98部のエトキシメチルエチルスルホンおよびγ-バレロラクトンの体積で50/50の混合物および2部のビニレンカーボネート中のLiPF6の1.0M溶液であることを除いて、比較電池Aと同一の一般方法で調製される。比較電池R3は、電解質溶液が98部のエトキシメチルエチルスルホンおよびγ-バレロラクトンの体積で25/75の混合物および2部のビニレンカーボネート中のLiPF6の1.0M溶液であることを除いて、比較電池Aと同一の一般方法で調製される。比較電池AおよびR1からR3についてのフルサイクル放電曲線は上述したように得る。代表的曲線は、図11において各々曲線A、R1、R2およびR3として示す。これらの結果は、γ-バレロラクトンが、公知の電池電解質溶媒エトキシメチルエチルスルホンおよびビニレンカーボネートと結合して使用した場合でさえ電池性能を強度に低下させることを示している。これらの結果は、さらに候補溶媒性能の予測不可能性を強調している。実施例16から17および比較電池S電池実施例16は、電解質溶液が98部のブチルアセテートおよび2部のビニレンカーボネート中のLiPF6の1.0M溶液であることを除いて、比較電池Aと同一の一般方法で調製される。電池実施例17は、電解質溶液が98部のヘキシルアセテートおよび2部のビニレンカーボネート中のLiPF6の1.0M溶液であることを除いて、比較電池Aと同一の一般方法で調製される。電池実施例Sは、電解質溶液が98部のオクチルアセテートおよび2部のビニレンカーボネート中のLiPF6の1.0M溶液であることを除いて、比較電池Aと同一の一般方法で調製される。電池実施例16および17ならびに比較電池AおよびSについてのフルサイクル放電曲線は、上述したように得る。代表的曲線は、図12において各々曲線16、17、AおよびSとして示す。これらの結果は、ビニレンカーボネートと結合したブチルアセテートが最先端技術のエチレンカーボネート/ジエチルカーボネートベースの電解質溶液と同等に機能することを示している。ビニレンカーボネートと結合したヘキシルアセテートは、わずかに不良に機能する。しかしオクチルアセテートは、ビニレンカーボネートが存在する場合でさえ、一層より不良に機能する。実施例18から22および比較サンプルTエチレンカーボネートおよびジエチルカーボネートの体積で50/50の混合物中のLiPF6の1.0M溶液から成る対照電池電解質溶液は、18650渦巻き形電池内に導入する。この電池は、比較電池Tと指定する。この電池は、4,000μLの電池電解質溶液を含有しており、2,000mAhの容量を有する。電池実施例18は、電解質溶液が98重量のメトキシエチルアセテートおよび2重量のビニレンカーボネートの混合物中のLiPF6の1.0M溶液から成ることを除いて、同一方法で製造される。電池実施例18は、比較電池Tより良好には機能せず、サイクリング中の一部の気体の発生を証明している。電池実施例19は、電解質溶液が98重量の乾燥したDowanol商標PMAおよび2重量のビニレンカーボネートの混合物中のLiPF6の1.0M溶液から成ることを除いて、同一方法で製造される。電池実施例19は電池実施例18と同様に機能する。電池実施例20は、電解質溶液が98重量の容積で4:1のDowanol商標PMA:エチレンカーボネートブレンドおよび2重量のビニレンカーボネートの混合物中のLiPF6の1.0M溶液から成ることを除いて、同一方法で製造される。電池実施例20は比較電池Tと同等に機能する。電池実施例21は、電解質溶液が90重量の乾燥したDowanol商標PMAおよび10重量のビニレンカーボネートの混合物中のLiPF6の1.0M溶液から成ることを除いて、同一方法で製造される。電池実施例21は電池実施例18と同様に機能する。この実施例は実施例19と一緒に、電解質体積:容量が約2の比率を有する大型電池では、良好なSEI形成および電解質安定性を得るためにはより多量のビニレンカーボネートが必要とされることを示している。電池実施例22は、電解質溶液が98重量の乾燥したDowanol商標PMAおよび10重量の4-ビニル-1,3-ジオキソラン-2-オンの混合物中のLiPF6の1.0M溶液から成ることを除いて、同一方法で製造される。電池実施例22は比較電池Tと同様に機能し、さらに大型電池において優れたSEI形成および電解質安定性を得るためにはより多量のビニレンカーボネートが必要とされる可能性があることを示唆している。実施例23および比較電池Uエチレンカーボネートおよびジエチルカーボネートの体積で50/50の混合物中でLiPF6の1.0M溶液から成る対照電池電解質溶液は、高出力Li1.1Ni1/3Mn1/3Co1/30.9O2NMCカソード、グラファイトアノード、およびポリオレフィンセパレータを有する2025ボタン電池内に導入する。この電池電解質溶液の含水量は、約1,000ppmである。該ボタン電池は比較電池Uと指定する。電池実施例23は、電解質溶液が98重量のDowanolPMAおよび2重量のビニレンカーボネートの混合物中のLiPF6の1.0M溶液から成ることを除いて、同一方法で製造される。この電解質溶液の含水量もまた、約1,000ppmである。サイクル能力試験は、先行実施例と同様に比較電池Uおよび電池実施例23上で実施する。比較電池Uは、たった100サイクル後にその容量を約12損失する。電池実施例23は、100サイクル後にその容量を約3.5しか損失しない。実施例24から27電池実施例24では、2,2,2-トリフルオロエチルアセテート中のLiPF6の1.0M溶液から成る電池電解質溶液のサイクリックボルタンメトリー電流密度μA/cm2対電位、V対Li/Liは、白金作用電極、リチウム箔対極および基準電極を用いて記録される。走査速度は50mV/sであり、電圧安定性は300μA/cm2の電流密度で計算される。電圧安定性は、4.89Vであると見いだされている。電池実施例25は、電解質溶液がエチル3,3,3-トリフルオロプロピオネート中のLiPF6の1.0M溶液から成ることを除いて、実施例24と同一方法で実施する。電圧安定性は、4.67Vであると見いだされている。電池実施例26は、電解質溶液がメチル2-フルオロアセテート中のLiPF6の1.0M溶液から成ることを除いて、実施例24と同一方法で実施する。電圧安定性は、4.79Vであると見いだされている。電池実施例27は、電解質溶液が2-メトキシ-1-メチルエチル2-メトキシアセテート中のLiPF6の1.0M溶液から成ることを除いて、実施例24と同一方法で実施する。電圧安定性は、4.58Vであると見いだされている。"